(57)【特許請求の範囲】
【請求項１】
複数のカーボンナノチューブが所定の方向に配向し、密度が０．３〜１．５ｇ／ｃｍ３である高密度部分と０．００１〜０．２ｇ／ｃｍ３である低密度部分を有することを特徴とする異なる密度部分を有する配向カーボンナノチューブ・バルク構造体。
【請求項２】
高密度部分と低密度部分の中間の密度部分を１又は複数有することを特徴とする請求項１に記載の異なる密度部分を有する配向カーボンナノチューブ・バルク構造体。
【請求項３】
高密度部分と低密度部分が規則的に配置されていることを特徴とする請求項１に記載の異なる密度部分を有する配向カーボンナノチューブ・バルク構造体。
【請求項４】
高密度部分と低密度部分とその中間の密度部分が規則的に配置されていることを特徴とする請求項１に記載の異なる密度部分を有する配向カーボンナノチューブ・バルク構造体。
【請求項５】
複数のカーボンナノチューブが所定の方向に配向し、密度が０．３〜１．５ｇ／ｃｍ３である最高密度部分と０．００１〜０．２ｇ／ｃｍ３である最低密度部分との間で連続的又は段階的に変化していることを特徴とする異なる密度部分を有する配向カーボンナノチューブ・バルク構造体。
【請求項６】
カーボンナノチューブが単層カーボンナノチューブであることを特徴とする請求項１から５のいずれかに記載の異なる密度部分を有する配向カーボンナノチューブ・バルク構造体。
【請求項７】
カーボンナノチューブが二層カーボンナノチューブであることを特徴とする請求項１から５のいずれかに記載の異なる密度部分を有する配向カーボンナノチューブ・バルク構造体。
【請求項８】
カーボンナノチューブが単層カーボンナノチューブと二層および三層以上のカーボンナノチューブが混在したものであることを特徴とする請求項１から５のいずれかに記載の異なる密度部分を有する配向カーボンナノチューブ・バルク構造体。
【請求項９】
蛍光Ｘ線で測定した純度が９８％以上であることを特徴とする請求項１から８のいずれかに記載の異なる密度部分を有する配向カーボンナノチューブ・バルク構造体。
【請求項１０】
高密度部分の比表面積が６００〜２６００ｍ２／ｇであることを特徴とする請求項１から９のいずれかに記載の異なる密度部分を有する配向カーボンナノチューブ・バルク構造体。
【請求項１１】
高密度部分が未開口であり、比表面積が６００〜１３００ｍ２／ｇであることを特徴とする請求項１から９のいずれかに記載の異なる密度部分を有する配向カーボンナノチューブ・バルク構造体。
【請求項１２】
高密度部分が開口しており、比表面積が１３００〜２６００ｍ２／ｇであることを特徴とする請求項１から９のいずれかに記載の異なる密度部分を有する配向カーボンナノチューブ・バルク構造体。
【請求項１３】
高密度部分のメソポア径が１．０〜５．０ｎｍであることを特徴とする請求項１から１２のいずれかに記載の異なる密度部分を有する配向カーボンナノチューブ・バルク構造体。
【請求項１４】
高密度部分のビッカース硬さが５〜１００ＨＶであることを特徴とする請求項１から１３のいずれかに記載の異なる密度部分を有する配向カーボンナノチューブ・バルク構造体。
【請求項１５】
高密度部分が基板上に垂直配向もしくは水平配向していることを特徴とする請求項１から１４のいずれかに記載の異なる密度部分を有する配向カーボンナノチューブ・バルク構造体。
【請求項１６】
高密度部分が基板上に基板面に対して斜め方向に配向していることを特徴とする請求項１から１４のいずれかに記載の異なる密度部分を有する配向カーボンナノチューブ・バルク構造体。
【請求項１７】
高密度部分の配向方向とそれに垂直な方向で光学的特性、電気的特性、機械的特性および熱的特性の少なくともいずれかにおいて異方性を有することを特徴とする請求項１から１６のいずれかに記載の異なる密度部分を有する配向カーボンナノチューブ・バルク構造体。
【請求項１８】
高密度部分のＸ線回折測定したときの配向方向とそれに垂直な方向の（１００）、（１１０）、（００２）ピークの強度比が、１：２〜１：１００であることを特徴とする請求項１から１７のいずれかに記載の異なる密度部分を有する配向カーボンナノチューブ・バルク構造体。
【請求項１９】
高密度部分の形状が、薄膜であることを特徴とする請求項１から１８のいずれかに記載の異なる密度部分を有する配向カーボンナノチューブ・バルク構造体。
【請求項２０】
高密度部分の形状が、断面が円形、楕円形、ｎ角形（ｎは３以上の整数）の柱状であることを特徴とする請求項１から１８のいずれかに記載の異なる密度部分を有する配向カーボンナノチューブ・バルク構造体。
【請求項２１】
高密度部分の形状が、ブロック状であることを特徴とする請求項１から１８のいずれかに記載の異なる密度部分を有する配向カーボンナノチューブ・バルク構造体。
【請求項２２】
高密度部分の形状が、針状であることを特徴とする請求項１から１８のいずれかに記載の異なる密度部分を有する配向カーボンナノチューブ・バルク構造体。
【請求項２３】
請求項１から請求項２２のいずれかの異なる密度部分を有する配向カーボンナノチューブ・バルク構造体を製造する方法であって、金属触媒の存在下にカーボンナノチューブを化学気相成長（ＣＶＤ）させる方法において、複数のカーボンナノチューブを配向成長させ、得られた複数のカーボンナノチューブの一部を水にさらして収縮を起こさせた後、乾燥させることにより、密度が０．３〜１．５ｇ／ｃｍ３である高密度部分と０．００１〜０．２ｇ／ｃｍ３である低密度部分を有する配向カーボンナノチューブ・バルク構造体を製造することを特徴とする異なる密度部分を有する配向カーボンナノチューブ・バルク構造体の製造方法。
【請求項２４】
収縮を起こさせる開始位置を異ならせることにより形状の相違した配向カーボンナノチューブ・バルク構造体を得ることを特徴とする請求項２３に記載の異なる密度部分を有する配向カーボンナノチューブ・バルク構造体の製造方法。
【請求項２５】
複数のカーボンナノチューブを収縮を起こさせた後、乾燥させる際に、異なる方向から異なる大きさの圧力を加えることを特徴とする請求項２３または２４に記載の異なる密度部分を有する配向カーボンナノチューブ・バルク構造体の製造方法。
【請求項２６】
成形型を用いて配向カーボンナノチューブ・バルク構造体の形状を制御することを特徴とする請求項２３から２５のいずれかに記載の異なる密度部分を有する配向カーボンナノチューブ・バルク構造体の製造方法。
【請求項２７】
複数のカーボンナノチューブが所定の方向に配向し、密度が０．３〜１．５ｇ／ｃｍ３である高密度部分と０．００１〜０．２ｇ／ｃｍ３である低密度部分を有する、異なる密度部分を有する配向カーボンナノチューブ・バルク構造体より構成されていること特徴とする機能性製品。
【請求項２８】
高密度部分が軸状に形成され、その一端部から低密度部分が複数の毛状に広がっている清掃用刷毛であることを特徴とする請求項２７に記載の機能性製品。
【請求項２９】
モーターのブラシであることを特徴とする請求項２７に記載の機能性製品。
【請求項３０】
モーターの整流子であることを特徴とする請求項２７に記載の機能性製品。
【請求項３１】
モーターの電気接点であることを特徴とする請求項２７に記載の機能性製品。
【請求項３２】
擦動部材を構成することを特徴とする請求項２７に記載の機能性製品。
【請求項３３】
光学部材であることを特徴とする請求項２７に記載の機能性製品。
【発明の詳細な説明】
【技術分野】
【０００１】
この出願の発明は、異なる密度部分を有する配向カーボンナノチューブ・バルク構造体ならびにその製造方法および用途に関するものであり、さらに詳しくは従来にない高密度化、高硬度化、高純度化、高比表面積、高導電性、ラージスケール化、パターニング化を達成した配向カーボンナノチューブよりなる部分を備えた配向カーボンナノチューブ・バルク構造体ならびにその製造方法および用途に関するものである。
【背景技術】
【０００２】
新しい電子デバイス材料や、光学材料、導電性材料、生体関連材料等として機能性材料の展開が期待されているカーボンナノチューブ（ＣＮＴ）については、その収率、品質、用途、量産性、製造方法等の検討が精力的に進められている。
【０００３】
カーボンナノチューブを上記のような機能性材料として実用化させていくためには、その一つの手段として、多数本のカーボンナノチューブが集合したバルク集合体とし、このバルク集合体のサイズをラージスケール化させるとともに、純度、比表面積、導電性、密度、硬度などの特性の向上を図り、所望の形状にパターニング化できるようにすることが考えられる。また、カーボンナノチューブの量産性を著しく向上させることも必要である。
【０００４】
このような課題を解決すべく、この出願の発明者らは、鋭意研究を重ねた結果、金属触媒の存在下にカーボンナノチューブを化学気相成長（ＣＶＤ）させる方法において、反応雰囲気中に水蒸気を微量添加することにより、従来の方法に比べ、純度が高く、著しくラージスケール化した配向カーボンナノチューブ・バルク集合体が得られることを見出し、非特許文献１等において報告した。
【非特許文献１】Kenji Hata et al, Water-Assisted Highly Efficient Synthesis of Impurity-Free Single-Walled Carbon Nanotubes, SCIENCE, 2004.11.19, vol.306, p.1362-1364
【発明の開示】
【発明が解決しようとする課題】
【０００５】
上記非特許文献１において報告した配向カーボンナノチューブ・バルク集合体は、たとえば、純度が精製処理なしで９９．９８ｍａｓｓ％であり、比表面積が約１０００ｍ２／ｇであり、高さ（長さ）も約２．５ｍｍ程度で、多数の単層カーボンナノチューブが集合して成長しているものであった。
【０００６】
ところが、この配向カーボンナノチューブ・バルク集合体を、よりすぐれた特性を有する機能性材料として応用するためには、上記報告の構造体の密度は約０．０３ｇ／ｃｍ３程度であり、機械的にもろいため、強度、硬度をより向上させる必要がある。また、取扱性や加工性などについても、さらに検討の余地があった。
【０００７】
また、パターニングされた配向カーボンナノチューブ・バルク構造体を、その電気的性質、熱的性質、機械的性質、気体吸収性等を利用した各種物品への応用するに際し、場所によって密度や硬度等の諸性質がコントロールされたバルク構造体として利用できることが望ましいケースがある。また、配向カーボンナノチューブ・バルク構造体の形状もカーボンナノチューブの有するすぐれた性質を維持しつつ所望の形状に容易にコントロールできることも望まれている。しかしながら、これまで提案されている配向カーボンナノチューブ・バルク構造体は、そのような要望に応えるには至っていないのが実情である。
【０００８】
そこで、この出願の発明は、以上のような背景から、場所によって密度や硬度等の諸性質がコントロールされた配向カーボンナノチューブ・バルク構造体ならびにその製造方法およびその応用を提供することを課題としている。
【０００９】
また、この出願の発明は、カーボンナノチューブの有するすぐれた性質を維持しつつ所望の形状に容易にパターン化された配向カーボンナノチューブ・バルク構造体ならびにその製造方法およびその応用を提供することを別の課題としている。
【００１０】
この出願は、上記の課題を解決するものとして以下の発明を提供する。
〔１〕  複数のカーボンナノチューブが所定の方向に配向し、密度が０．３〜１．５ｇ／ｃｍ３である高密度部分と０．００１〜０．２ｇ／ｃｍ３である低密度部分を有することを特徴とする異なる密度部分を有する配向カーボンナノチューブ・バルク構造体。
〔２〕  高密度部分と低密度部分の中間の密度部分を１又は複数有することを特徴とする上記〔１〕に記載の異なる密度部分を有する配向カーボンナノチューブ・バルク構造体。〔３〕  高密度部分と低密度部分が規則的に配置されていることを特徴とする上記〔１〕に記載の異なる密度部分を有する配向カーボンナノチューブ・バルク構造体。
〔４〕  高密度部分と低密度部分とその中間の密度部分が規則的に配置されていることを特徴とする請求項１記載の異なる密度部分を有する配向カーボンナノチューブ・バルク構造体。
〔５〕  複数のカーボンナノチューブが所定の方向に配向し、密度が０．３〜１．５ｇ／ｃｍ３である最高密度部分と０．００１〜０．２ｇ／ｃｍ３である最低密度部分との間で連続的又は段階的に変化していることを特徴とする異なる密度部分を有する配向カーボンナノチューブ・バルク構造体。
〔６〕  カーボンナノチューブが単層カーボンナノチューブであることを特徴とする上記〔１〕から〔５〕のいずれかに記載の異なる密度部分を有する配向カーボンナノチューブ・バルク構造体。
〔７〕  カーボンナノチューブが二層カーボンナノチューブであることを特徴とする上記〔１〕から〔５〕のいずれかに記載の異なる密度部分を有する配向カーボンナノチューブ・バルク構造体。
〔８〕  カーボンナノチューブが単層カーボンナノチューブと二層および三層以上のカーボンナノチューブが混在したものであることを特徴とする上記〔１〕から〔５〕のいずれかに記載の異なる密度部分を有する配向カーボンナノチューブ・バルク構造体。
〔９〕  蛍光Ｘ線で測定した純度が９８％以上であることを特徴とする上記〔１〕から〔８〕のいずれかに記載の異なる密度部分を有する配向カーボンナノチューブ・バルク構造体。
〔１０〕  高密度部分の比表面積が６００〜２６００ｍ２／ｇであることを特徴とする上記〔１〕から〔９〕のいずれかに記載の異なる密度部分を有する配向カーボンナノチューブ・バルク構造体。
〔１１〕  高密度部分が未開口であり、比表面積が６００〜１３００ｍ２／ｇであることを特徴とする上記〔１〕から〔９〕のいずれかに記載の異なる密度部分を有する配向カーボンナノチューブ・バルク構造体。
〔１２〕  高密度部分が開口しており、比表面積が１３００〜２６００ｍ２／ｇであることを特徴とする上記〔１〕から〔９〕のいずれかに記載の異なる密度部分を有する配向カーボンナノチューブ・バルク構造体。
〔１３〕  高密度部分のメソポア径が１．０〜５．０ｎｍであることを特徴とする上記〔１〕から〔１２〕のいずれかに記載の異なる密度部分を有する配向カーボンナノチューブ・バルク構造体。
〔１４〕  高密度部分のビッカース硬さが５〜１００ＨＶであることを特徴とする上記〔１〕から〔１３〕のいずれかに記載の異なる密度部分を有する配向カーボンナノチューブ・バルク構造体。
〔１５〕  高密度部分が基板上に垂直配向もしくは水平配向していることを特徴とする上記〔１〕から〔１４〕のいずれかに記載の異なる密度部分を有する配向カーボンナノチューブ・バルク構造体。
〔１６〕  高密度部分が基板上に基板面に対して斜め方向に配向していることを特徴とする上記〔１〕から〔１４〕のいずれかに記載の異なる密度部分を有する配向カーボンナノチューブ・バルク構造体。
〔１７〕  高密度部分の配向方向とそれに垂直な方向で光学的特性、電気的特性、機械的特性および熱的特性の少なくともいずれかにおいて異方性を有することを特徴とする上記〔１〕から〔１６〕のいずれかに記載の異なる密度部分を有する配向カーボンナノチューブ・バルク構造体。
〔１８〕  高密度部分のＸ線回折測定したときの配向方向とそれに垂直な方向の（１００）、（１１０）、（００２）ピークの強度比が、１：２〜１：１００であることを特徴とする上記〔１〕から〔１７〕のいずれかに記載の異なる密度部分を有する配向カーボンナノチューブ・バルク構造体。
〔１９〕  高密度部分の形状が、薄膜であることを特徴とする上記〔１〕から〔１８〕のいずれかに記載の異なる密度部分を有する配向カーボンナノチューブ・バルク構造体。
〔２０〕  高密度部分の形状が、断面が円形、楕円形、ｎ角形（ｎは３以上の整数）の柱状であることを特徴とする上記〔１〕から〔１８〕のいずれかに記載の異なる密度部分を有する配向カーボンナノチューブ・バルク構造体。
〔２１〕  高密度部分の形状が、ブロック状であることを特徴とする上記〔１〕から〔１８〕のいずれかに記載の異なる密度部分を有する配向カーボンナノチューブ・バルク構造体。
〔２２〕  高密度部分の形状が、針状であることを特徴とする上記〔１〕から〔１８〕のいずれかに記載の異なる密度部分を有する配向カーボンナノチューブ・バルク構造体。
〔２３〕上記〔１〕から〔２２〕のいずれかの異なる密度部分を有する配向カーボンナノチューブ・バルク構造体を製造する方法であって、金属触媒の存在下にカーボンナノチューブを化学気相成長（ＣＶＤ）させる方法において、複数のカーボンナノチューブを配向成長させ、得られた複数のカーボンナノチューブの一部を水にさらして収縮を起こさせた後、乾燥させることにより、密度が０．３〜１．５ｇ／ｃｍ３である高密度部分と０．００１〜０．２ｇ／ｃｍ３である低密度部分を有する配向カーボンナノチューブ・バルク構造体を製造することを特徴とする異なる密度部分を有する配向カーボンナノチューブ・バルク構造体の製造方法。
〔２４〕  収縮を起こさせる開始位置を異ならせることにより形状の相違した配向カーボンナノチューブ・バルク構造体を得ることを特徴とする上記〔２３〕に記載の異なる密度部分を有する配向カーボンナノチューブ・バルク構造体の製造方法。
〔２５〕  複数のカーボンナノチューブを収縮を起こさせた後、乾燥させる際に、異なる方向から異なる大きさの圧力を加えることを特徴とする上記〔２３〕または〔２４〕に記載の異なる密度部分を有する配向カーボンナノチューブ・バルク構造体の製造方法。
〔２６〕  成形型を用いて配向カーボンナノチューブ・バルク構造体の形状を制御することを特徴とする上記〔２３〕から〔２５〕のいずれかに記載の異なる密度部分を有する配向カーボンナノチューブ・バルク構造体の製造方法。
〔２７〕  複数のカーボンナノチューブが所定の方向に配向し、密度が０．３〜１．５ｇ／ｃｍ３である高密度部分と０．００１〜０．２ｇ／ｃｍ３である低密度部分を有する、異なる密度部分を有する配向カーボンナノチューブ・バルク構造体より構成されていること特徴とする機能性製品。
〔２８〕  高密度部分が軸状に形成され、その一端部から低密度部分が複数の毛状に広がっている清掃用刷毛であることを特徴とする上記〔２７〕に記載の機能性製品。
〔２９〕  モーターのブラシであることを特徴とする上記〔２７〕に記載の機能性製品。〔３０〕  モーターの整流子であることを特徴とする上記〔２７〕に記載の機能性製品。〔３１〕  モーターの電気接点であることを特徴とする上記〔２７〕に記載の機能性製品。
〔３２〕  擦動部材を構成することを特徴とする上記〔２７〕に記載の機能性製品。
〔３３〕  光学部材であることを特徴とする上記〔２７〕に記載の機能性製品。
【発明の効果】
【００１１】
この出願の発明に係る配向カーボンナノチューブ・バルク構造体は、高密度部分と低密度部分を有してなり、高密度部分は、非特許文献１においてこの出願の発明者らが提案した配向カーボンナノチューブ・バルク集合体に比べ、密度が約２０倍以上と極めて高く（０．２ｇ／ｃｍ３以上）、硬度も約１００倍以上ときわめて大きな、従来にない高強度の構造体であり、その高密度部分は、ふわふわした感じの材料でなく、いわゆる「固体」としての様相を呈する新規な構造体である。
【００１２】
また、この出願の発明に係る配向カーボンナノチューブ・バルク構造体の高密度部分は、触媒や副生成物の混入などが抑えられた高純度比されたもので、比表面積も６００〜２６００ｍ２／ｇ程度と代表的なポーラス材料である活性炭やＳＢＡ−１５と同程度の値であり、また通常のポーラス材料が絶縁体であるのに対して、高い導電性を有し、またシート状にした場合には可撓性を持つ。また非特許文献１において作製された配向カーボンナノチューブ・バルク構造体を用いて、この出願の発明に係る配向カーボンナノチューブ・バルク構造体を作製した場合、カーボン純度が９９．９８％以上の材料が作製できた。
【００１３】
さらに、この出願の発明に係る配向カーボンナノチューブ・バルク構造体は、純度、密度、硬度、比表面積、導電性、加工性などの特性においてすぐれ、ラージスケール化が可能なため、マイクロモーターの整流子、ブラシ、接点や、工業的過程で発生する微細な塵埃を除去するための微細な清掃道具（刷毛状部材）等、様々な用途への適用が期待できる。
【００１４】
さらにまた、この出願の発明に係る配向カーボンナノチューブ・バルク構造体の製造方法によれば、化学気相成長（ＣＶＤ）法を用いた簡便な手段により、上記のようなすぐれた特性を有し、種々の用途への適用が期待できる配向カーボンナノチューブ・バルク構造体を量産性よく製造することができる。
【発明を実施するための最良の形態】
【００１５】
この出願の発明は上記のとおりの特徴をもつものであるが、以下にその実施の形態について説明する。
【００１６】
この出願の発明に係る配向カーボンナノチューブ・バルク構造体は、複数のカーボンナノチューブが所定の方向に配向した配向カーボンナノチューブ・バルク集合体をパターニングしたものであり、高密度部分と低密度部分よりなることを特徴とする。
【００１７】
この配向カーボンナノチューブ・バルク構造体の典型的な実施形態としては、次のようなものを挙げることができる。
【００１８】
＜１＞高密度部分と低密度部分より構成され、高密度部分の密度の下限が０．２ｇ／ｃｍ３、より好ましくは０．３ｇ／ｃｍ３、さらに好ましくは０．４ｇ／ｃｍ３であり、上限が１．０ｇ／ｃｍ３、より好ましくは１．２ｇ／ｃｍ３、さらに好ましくは１．５ｇ／ｃｍ３であり、低密度部分の密度の下限が０．００１ｇ／ｃｍ３、より好ましくは０．００５ｇ／ｃｍ３、さらに好ましくは０．０１ｇ／ｃｍ３であり、上限が０．０５ｇ／ｃｍ３、より好ましくは０．１ｇ／ｃｍ３、さらに好ましくは０．２ｇ／ｃｍ３であること。
【００１９】
＜２＞上記＜１＞において、高密度部分と低密度部分の中間の密度部分を１又は複数有すること。
【００２０】
＜３＞密度の下限が０．２ｇ／ｃｍ３、より好ましくは０．３ｇ／ｃｍ３、さらに好ましくは０．４ｇ／ｃｍ３であり、上限が上限が１．０ｇ／ｃｍ３、より好ましくは１．２ｇ／ｃｍ３、さらに好ましくは１．５ｇ／ｃｍ３である最高密度部分と、密度の下限が０．００１ｇ／ｃｍ３、より好ましくは０．００５ｇ／ｃｍ３、さらに好ましくは０．０１ｇ／ｃｍ３であり、上限が０．０５ｇ／ｃｍ３、より好ましくは０．１ｇ／ｃｍ３、さらに好ましくは０．２ｇ／ｃｍ３である最低密度部分との間で連続的に変化していること。
【００２１】
＜４＞密度の下限が０．２ｇ／ｃｍ３、より好ましくは０．３ｇ／ｃｍ３、さらに好ましくは０．４ｇ／ｃｍ３であり、上限が上限が１．０ｇ／ｃｍ３、より好ましくは１．２ｇ／ｃｍ３、さらに好ましくは１．５ｇ／ｃｍ３である最高密度部分と、密度の下限が０．００１ｇ／ｃｍ３、より好ましくは０．００５ｇ／ｃｍ３、さらに好ましくは０．０１ｇ／ｃｍ３であり、上限が０．０５ｇ／ｃｍ３、より好ましくは０．１ｇ／ｃｍ３、さらに好ましくは０．２ｇ／ｃｍ３である最低密度部分との間で段階的に変化していること。
【００２２】
この出願の発明の配向カーボンナノチューブ・バルク構造体は、カーボンナノチューブの高密度部分の特長と、低密度部分の特長を利用することができる光学分野、電気・電子分野、機械分野、エネルギー貯蔵分野等の各種分野への適用が期待できる。
【００２３】
この出願の発明に係る配向カーボンナノチューブ・バルク構造体の高密度部分の密度の範囲は、十分な機械的強度を持たせるため必要な範囲であり、このような密度の配向カーボンナノチューブ・バルク構造体の高密度部分は、ふわふわした感じの材料でなく、いわゆる「固体」としての様相を呈するものとなっている。この高密度部分は、これまでに提案された配向カーボンナノチューブ・バルク構造体の密度に比べて極めて大きなものとなっている。図１に、この出願の発明に係る配向カーボンナノチューブ・バルク構造体の高密度部分の電子顕微鏡（ＳＥＭ）写真像（ａ）を、非特許文献１で作成した配向カーボンナノチューブ・バルク構造体（以下、先に提案した配向カーボンナノチューブ・バルク構造体とも称する）の写真像（ｂ）と比較して示す。この例では、この出願の発明に係る配向カーボンナノチューブ・バルク構造体の高密度部分の密度は先に提案した配向カーボンナノチューブ・バルク構造体の密度に比べて約２０倍程度大きくなっている。
【００２４】
また、この出願の発明に係る配向カーボンナノチューブ・バルク構造体の低密度部分の密度範囲は、高密度部分とは異なる性質が利用できる範囲となっている。
【００２５】
図２に、この出願の発明に係る配向カーボンナノチューブ・バルク構造体の高密度部分の一例のＸ線回折データを示す。図中Ｌは配向カーボンナノチューブ・バルク構造体の配向方向に沿ってＸ線を照射したときのデータ、Ｔは配向方向に垂直な方向からＸ線を照射したときのデータである。Ｘ線回折データで（１００）、（０１１）、（００２）回折ピークのＬ方向とＴ方向の強度比より良好な配向をしていることが確認された。（１００）、（１１０）ピークは配向方向に垂直な方向（Ｔ方向）からＸ線を入射した場合、配向方向（Ｌ方向）に沿ってＸ線を照射したときと比して強度が高く、強度比は例えば図２の場合、（１００）ピーク、（１１０）ピークともに５：１であった。これは配向方向に垂直な方向からＸ線を入射した場合に、カーボンナノチューブを構成するグラファイト格子が見えるからである。逆に、（００２）ピークの場合は、配向方向（Ｌ方向）に沿ってＸ線を入射すると、配向方向に垂直な方向（Ｔ方向）からＸ線を入射したときに比して、強度が強く、強度比は、例えば図２の場合、１７：１であった。これは配向方向（Ｌ方向）に沿ってＸ線を照射した場合に、カーボンナノチューブ同士の接点が見えるからである。
【００２６】
また、図３にこの出願の発明に係る配向カーボンナノチューブ・バルク構造体の高密度部分の配向方向（Ｌ方向）に沿ってＸ線を照射した場合の低角度のＸ線回折データ例を示す。この例の場合、格子定数が約４．４ｎｍの構造であることがわかる。
【００２７】
この出願の発明に係る配向カーボンナノチューブ・バルク構造体の高密度部分を構成するカーボンナノチューブは、単層カーボンナノチューブであってもよいし、二層カーボンナノチューブであってもよいし、単層カーボンナノチューブと二層あるいは三層以上のカーボンナノチューブが適当な割合で混在したものであってもよい。
【００２８】
この出願の発明に係る配向カーボンナノチューブ・バルク構造体の製造方法については上記した第〔２５〕から第〔２８〕の発明の方法により製造することができ、その詳細については後述する。これらの方法で得られた配向カーボンナノチューブ・バルク構造体は、純度が問題となる用途に用いる場合、その純度は、好ましくは９８ｍａｓｓ％以上、より好ましくは９９ｍａｓｓ％以上、さらに好ましくは９９．９ｍａｓｓ％以上とすることができる。この出願の発明者らが非特許文献１で提案した製造方法を利用すれば、精製処理を行わなくても上記のような高純度な配向カーボンナノチューブ・バルク構造体を得ることができる。このような純度の高い配向カーボンナノチューブ・バルク構造体は、不純物がほとんど混入されていないため、カーボンナノチューブ本来の特性を発揮することができる。
【００２９】
ここで、この明細書でいう純度とは、生成物中のカーボンナノチューブの質量％（ｍａｓｓ％）で表される。かかる純度の測定は、蛍光Ｘ線を用いた元素分析結果より計測される。
【００３０】
この出願の発明に係る配向カーボンナノチューブ・バルク構造体は、その高さ（長さ：カーボンナノチューブの長手方向の寸法））については用途に応じてその好ましい範囲は異なるが、ラージスケール化したものとして用いる場合には、下限については好ましくは５μｍ、さらに好ましくは１０μｍ、特に好ましくは２０μｍであり、上限については好ましくは２．５ｍｍ、さらに好ましくは１ｃｍ、特に好ましくは１０ｃｍである。
【００３１】
また、この出願の発明に係る配向カーボンナノチューブ・バルク構造体の高密度部分は、その比表面積が極めて大きく、好ましい値はその用途に応じて異なるが、大きな比表面積が望ましい用途の場合には、６００〜２６００ｍ２／ｇ、より好ましくは８００〜２６００ｍ２／ｇ、さらに好ましくは１０００〜２６００ｍ２／ｇである。また、この出願の発明に係る配向カーボンナノチューブ・バルク構造体の高密度部分は、未開口のものにあっては、比表面積が６００〜１３００ｍ２／ｇ、より好ましくは８００〜１３００ｍ２／ｇ、さらに好ましくは１０００〜１３００ｍ２／ｇである。さらに、この出願の発明に係る配向カーボンナノチューブ・バルク構造体の高密度部分は、開口したものにあっては、比表面積が１３００〜２６００ｍ２／ｇ、より好ましくは１５００〜２６００ｍ２／ｇ、さらに好ましくは１７００〜２６００ｍ２／ｇである。
【００３２】
比表面積の測定は、吸脱着等温線の計測により行うことができる。その一例として、この出願の発明に係る配向カーボンナノチューブ・バルク構造体の高密度部分５０ｍｇについて、株式会社日本ベルのBELSORP-MINIを用いて７７Ｋで液体窒素の吸脱着等温線（図４参照）を計測した（吸着平衡時間は６００秒とした）。吸脱着等温線から比表面積を計測したところ、約１１００ｍ２／ｇであった。また０．５以下の相対圧領域において直線性の吸脱着等温線が得られており、そのことから配向カーボンナノチューブ・バルク構造体中のカーボンナノチューブが未開口であることが分かる。
【００３３】
また、この出願の発明に係る配向カーボンナノチューブ・バルク構造体の高密度部分は、開口処理を施すことにより、カーボンナノチューブの先端部が開口し、比表面積をより増大させたものとすることができる。図４の▲はこの出願の発明に係る配向カーボンナノチューブ・バルク構造体の高密度部分の未開口のもの、△は開口したもの、●は先に提案した配向カーボンナノチューブ・バルク構造体の未開口のもの、○は開口したもの、×はメソポーラスシリカ（ＳＢＡ−１５）のデータである。この出願の発明に係る配向カーボンナノチューブ・バルク構造体の高密度部分で開口したものは、約１９００ｍ２／ｇもの極めて大きな比表面積を実現している。また、単位体積あたりの吸着量を図５に、単位体積あたりの吸着量と単位重量あたりの比表面積の関係を図６に示す。これらの図から、この出願の発明に係る配向カーボンナノチューブ・バルク構造体の高密度部分は大きな比表面積、良好な吸着特性を示すことがわかる。
【００３４】
開口処理としては、ドライプロセスとしては、酸素や二酸化炭素、水蒸気による処理を用いることができる。ウェットプロセスを用いることができる場合には、酸による処理、具体的には過酸化水素での還流処理や、高温塩酸での切断処理等を用いることができる。
【００３５】
このような大きな比表面積を有する配向カーボンナノチューブ・バルク構造体は、その大きな比表面積を有効に利用することができる各種用途において大きな有利性を発揮する。比表面積が小さすぎると、上記用途に使用した場合に、所望の特性が得られないことがあり、またその上限は高い程好ましいが、理論的に限界がある。
【００３６】
この出願の発明に係る配向カーボンナノチューブ・バルク構造体の高密度部分は、充填率が５〜５０％、より好ましくは１０〜４０％、さらに好ましくは１０〜３０％のメソポーラス材料とすることができる。また、この場合、メソポア径が１．０〜５．０ｎｍのものを含むことが好ましい。この場合のメソポアは配向カーボンナノチューブ・バルク構造体中のサイズで定義される。酸化処理等によって配向カーボンナノチューブ・バルク構造体中のカーボンナノチューブを開口させ、液体窒素の吸脱着等温線を計測し、吸着等温線からＳＦプロットを求めると、カーボンナノチューブのサイズに対応したメソポアを導出することができる。逆に上記実験事実より開口された、配向カーボンナノチューブ・バルク構造体の高密度部分はメソポア材料として機能することがわかる。メソポアの充填率は、カーボンナノチューブの被覆率で定義される。上記の範囲の充填率あるいはメソポア径分布であるとメソポーラス材料としての用途に好適に利用できるとともに、所要の強度を得ることができる。
【００３７】
通常のメソポーラス材料は絶縁体であるが、この出願の発明の配向カーボンナノチューブ・バルク構造体における高密度部分は、高い導電性を有し、またシート状にした場合には可撓性を持つ。
【００３８】
また、この出願の発明に係る配向カーボンナノチューブ・バルク構造体の高密度部分のビッカース硬さは５〜１００ＨＶであることが好ましい。このような範囲のビッカース硬さは代表的なメソボーラス材料であるグラファイトに匹敵する十分な機械的強度であり、機械的強度の必要な各種の用途において大きな有利性を示す。
【００３９】
また、この出願の発明に係る配向カーボンナノチューブ・バルク構造体は、基板上に設けてもよく、設けない状態で用いることもできる。基板上に設ける場合、基板表面に対して垂直な方向、もしくは水平な方向あるいは斜め方向に配向したものとすることができる。
【００４０】
さらに、この出願の発明に係る配向カーボンナノチューブ・バルク構造体は、配向方向とそれに垂直な方向で光学的特性、電気的特性、機械的特性、および熱的特性の少なくともいずれかにおいて異方性を示すことが好ましい。この配向カーボンナノチューブ・バルク構造体における配向方向とそれに垂直な方向の異方性の度合いは好ましくは１：３以上であり、より好ましくは１：５以上であり、特に好ましくは１：１０以上である。その上限値は１：１００程度である。また、Ｘ線回折測定したときの配向方向とそれに垂直な方向の（１００）、（０１１）、（００２）ピークの強度比が１：２〜１：１００であることが好ましい。図２にその一例を示す。このような大きな異方性は、たとえば光学的特性の場合、光吸収率あるいは光透過率の偏光依存性を利用した偏光子への適用を可能とする。それ以外の特性の異方性についても、それぞれそれらの異方性を利用した各種物品等への適用が可能となる。
【００４１】
配向カーボンナノチューブ・バルク構造体の高密度部分のカーボンナノチューブ（フィラメント）の品質はラマン分光を測定することにより評価できる。ラマン分光の評価の一例を図７に示す。図７の（ａ）はラマンＧバンドの異方性を示す図、（ｂ）、（ｃ）はラマンＧバンドの測定結果を示す図である。図より、鋭いピークを持つＧバンドが１５９２カイザーで観察され、グラファイト結晶構造が存在することがわかる。また、Ｄバンドは小さいことより、欠陥が少ない、高品質の良いグラファイト層が存在することがわかる。また、低波長側で、複数の単層カーボンナノチューブに起因するＲＢＭモードが観察され、グラファイト層は単層カーボンナノチューブであることがわかる。これらのことから、この出願の発明に係る配向カーボンナノチューブ・バルク集合体中に高品質の単層カーボンナノチューブが存在することが確認された。さらに、配向方向とそれに垂直な方向でのラマンＧバンドの異方性は６．８倍違うことがわかる。
【００４２】
さらに、この出願の発明に係る配向カーボンナノチューブ・バルク構造体は、その形状が所定形状にパターニング化されたものであるが、その形状としては、たとえば薄膜、あるいは断面が円形、楕円形、ｎ角形（ｎは３以上の整数）の柱状体、あるいは立方体、直方体等のブロック状、針状（尖った細長い円錐状のものも含む）のものをはじめとして、任意の形状にパターニングとすることができる。パターニングの仕方については後述する。
【００４３】
次に、この出願の発明に係る配向カーボンナノチューブ・バルク構造体の製造方法について述べる。
【００４４】
この出願の発明に係る配向カーボンナノチューブ・バルク構造体の製造方法は、金属触媒の存在下にカーボンナノチューブを化学気相成長（ＣＶＤ）させる方法において、複数のカーボンナノチューブを配向成長させ、得られた複数のカーボンナノチューブの一部を液体にさらした後、乾燥させることにより、密度が０．２〜１．５ｇ／ｃｍ３である高密度部分と０．００１〜０．２ｇ／ｃｍ３である低密度部分を有する配向カーボンナノチューブ・バルク構造体を製造することを特徴とする。
【００４５】
先ず、ＣＶＤ法を用い複数のカーボンナノチューブを配向成長させる方法について述べる。
【００４６】
ＣＶＤ法の原料炭素源としての炭素化合物としては、従来と同様に、炭化水素、なかでも低級炭化水素、たとえばメタン、エタン、プロパン、エチレン、プロピレン、アセチレン等が好適なものとして使用可能とされる。これらは１種もしくは２種以上のものであってよく、反応の条件として許容されるのであれば、メタノール、エタノール等の低級アルコールやアセトン、一酸化炭素等の低炭素数の含酸素化合物の使用も考慮される。
【００４７】
反応の雰囲気ガスは、カーボンナノチューブと反応せず、成長温度で不活性であれば、使用することができ、そのようなものとしては、ヘリウム、アルゴン、水素、窒素、ネオン、クリプトン、二酸化炭素、塩素等や、これらの混合気体が例示でき、特にヘリウム、アルゴン、水素、およびこれらの混合気体が好ましい。
【００４８】
反応の雰囲気圧力は、これまでカーボンナノチューブが製造された圧力範囲であれば、適用することができ、１０2Ｐａ以上１０7Ｐａ（１００大気圧）以下が好ましく、１０4Ｐａ以上３×１０5Ｐａ（３大気圧）以下がさらに好ましく、５×１０Ｐａ以上９×１０Ｐａ以下が特に好ましい。
【００４９】
反応系には、前記のとおりの金属触媒を存在させるが、この触媒としては、これまでカーボンナノチューブの製造に使用されたものであれば適宜のものを使用することができ、たとえば塩化鉄薄膜、スパッタで作製された鉄薄膜、鉄−モリブデン薄膜、アルミナ−鉄薄膜、アルミナ−コバルト薄膜、アルミナ−鉄−モリブデン薄膜等を例示することができる。
【００５０】
触媒の存在量としては、これまでにカーボンナノチューブが製造された量であればその範囲で使用することができ、たとえば鉄金属触媒を用いた場合には、厚さが０．１ｎｍ以上１００ｎｍ以下が好ましく、０．５ｎｍ以上５ｎｍ以下がさらに好ましく、１ｎｍ以上２ｎｍ以下が特に好ましい。
【００５１】
触媒の配置は、上記のような厚みで金属触媒を配置させる方法であればスパッタ蒸着等適宜の方法を用いることができる。
【００５２】
ＣＶＤ法における成長反応時の温度は、反応圧力、金属触媒、原料炭素源等を考慮することにより適宜定められる。
【００５３】
この出願の発明の方法では、触媒を基板上に配置して基板面に垂直に配向した複数のカーボンナノチューブを成長させることができる。この場合、基板としては、これまでカーボンナノチューブが製造されたものであれば適宜のものが使用可能であるが、たとえば以下のようなものを挙げることができる。
【００５４】
（１）鉄、ニッケル、クロム、モリブデン、タングステン、チタン、アルミニウム、マンガン、コバルト、銅、銀、金、白金、ニオブ、タンタル、鉛、亜鉛、ガリウム、ゲルマニウム、インジウム、ガリウム、ゲルマニウム、砒素、インジウム、燐、アンチモン等の金属・半導体；これらの合金；これらの金属および合金の酸化物
（２）上記した金属、合金、酸化物の薄膜、シート、板、パウダーおよび多孔質材料
（３）シリコン、石英、ガラス、マイカ、グラファイト、ダイアモンド）などの非金属、セラミックス；これらのウェハ、薄膜
触媒のパターニング法としては、直接的または間接的に触媒金属をパターニングできる手法であれば適宜の手法を使用することができ、ウェットプロセスでもよくドライプロセスでもよく、たとえば、マスクを用いたパターニング、ナノインプリンティングを用いたパターニング、ソフトリソグラフィーを用いたパターニング、印刷を用いたパターニング、メッキを用いたパターニング、スクリーン印刷を用いたパターニング、リソグラフィーを用いたパターニングの他、上記のいずれかの手法を用いて、基板上に触媒が選択的に吸着する他の材料をパターニングさせ、他の材料に触媒を選択吸着させ、パターンを作成する方法でもよい。好適な手法は、リソグラフィーを用いたパターニング、マスクを用いた金属蒸着フォトリソグラフィー、電子ビームリソグラフィー、マスクを用いた電子ビーム蒸着法による触媒金属パターニング、マスクを用いたスパッタ法による触媒金属パターニングである。
【００５５】
また、この出願の発明の方法では、非特許文献１に記載されている反応雰囲気中に水蒸気等の酸化剤を添加して多量の配向単層カーボンナノチューブを成長させるようにしてもよい。もちろん、この方法に限定されず、各種の方法を用いてもかまわない。
【００５６】
以上のようにして、液体にさらして乾燥させる処理を行う前の配向カーボンナノチューブ・バルク集合体を得ることができる。
【００５７】
この配向カーボンナノチューブ・バルク構造体を基板から剥離する場合、剥離方法としては、物理的、化学的あるいは機械的に基板上から剥離する方法があり、たとえば電場、磁場、遠心力、表面張力を用いて剥離する方法；機械的に直接、基板より剥ぎ取る方法；圧力、熱を用いて基板より剥離する方法などが使用可能である。簡単な剥離法としては、ピンセットで直接基板より、つまみ、剥離させる方法がある。より好適には、カッターブレードなどの薄い刃物を使用して基板より切り離すこともできる。またさらには、真空ポンプ、掃除機を用い、基板上より吸引し、剥ぎ取ることも可能である。また、剥離後、触媒は基板上に残余し、新たにそれを利用してカーボンナノチューブを成長させることが可能となる。もちろん、基板上に配向カーボンナノチューブ・バルク構造体が形成された状態で次の処理に入ることもできる。
【００５８】
この出願の発明の方法では、上記のようにして作製した複数の配向したカーボンナノチューブの一部を液体にさらした後、乾燥させることにより目的の配向カーボンナノチューブ・バルク構造体を得る。得られる構造体の形状は、液体にさらす前の配向カーボンナノチューブ・バルクの集合体の形状や、液体にさらす開始点、さらす液体の量、成形型の使用等により、それぞれ特徴のある各種形状に制御することができる。
【００５９】
ここで複数の配向したカーボンナノチューブをさらす液体としては、カーボンナノチューブと親和性があり、カーボンナノチューブを湿潤状態とした後、乾燥させたときに残留しないものを使用することが好ましい。このような液体としては、たとえば水、アルコール類（イソプロパノール、エタノール、メタノール）、アセトン類（アセトン）、ヘキサン、トルエン、シクロヘキサン、ＤＭＦ（ジメチルホルムアミド）等を用いることができる。
【００６０】
複数の配向したカーボンナノチューブの一部を上記の液体にさらす方法としては、たとえば配向カーボンナノチューブ集合体の上部表面に液滴を少しずつたらし、最終的には配向カーボンナノチューブ集合体の所要部分が水滴に含有されるまでその操作を繰り返す、ピペット等を用いて、基板表面を液体で濡らし、配向カーボンナノチューブ集合体が基板と接する点から液体を含浸、配向カーボンナノチューブ集合体の一部を液中に浸す、液体を蒸発させ、蒸気を配向カーボンナノチューブ集合体の一部を、方向性をもって晒す、霧吹き等を用いて、配向カーボンナノチューブ集合体の一部に液体を晒す方法等を用いることができる。また、液体にさらした後に乾燥させる方法としては、たとえば室温下で自然乾燥、真空に引き乾燥、または、ホットプレートなどで加熱する方法等を用いることができる。
【００６１】
複数の配向したカーボンナノチューブの一部を液体にさらすと、これらの部分は少し収縮し、乾燥させるときにかなり収縮して、高密度部分を有するパターニングされた配向カーボンナノチューブ・バルク構造体となる。この場合、収縮には異方性があり、たとえば一例を図８に示す。図８には、左側に非特許文献１の方法で作製した配向カーボンナノチューブ・バルク集合体、右側にその配向カーボンナノチューブ・バルク集合体を水にさらした後に乾燥させて構造体（高密度部分に相当）としたものが示されている。配向方向がｚ方向、配向方向に垂直な面内にｘ方向、ｙ方向が規定されている。収縮のイメージを図９に示す。さらには、溶液に晒す際に弱い外部圧力をかけることにより、配向カーボンナノチューブ・バルク集合体の形状を制御して構造体とすることが可能である。たとえば、配向方向に垂直なｘ方向から弱い圧力をかけながら溶液含浸、乾燥をおこなうと主にｘ方向に収縮した配向カーボンナノチューブ・バルク構造体の高密度部分が得られる。同様に配向方向ｚから斜めに弱い圧力をかけながら溶液含浸、乾燥をおこなうと主にｚ方向に収縮した薄膜状の配向カーボンナノチューブ・バルク構造体の高密度部分が得られる。上記プロセスは、配向カーボンナノチューブ・バルク集合体を成長させた基板から取り除いた、別の基板上で行うこともでき、その場合、任意の基板と、高い密着性を持たせた配向カーボンナノチューブ・バルク集合体を作ることが可能である。たとえば金属上で薄膜状の配向カーボンナノチューブ・バルク構造体を作成した場合、高い導電性が、設置した金属電極との間で得られ、例えばヒーター、キャパシター電極などの導電性材料としての用途に好適に利用できる。この場合圧力はピンセットでつまむ程度の弱い力でよく、カーボンナノチューブにダメージを与えない。また、圧力のみではカーボンナノチューブにダメージを与えないで、同等の収縮率を持たせて圧縮することはできず、溶液を使うことは好適な配向カーボンナノチューブ・バルク構造体を作るうえで非常に大事である。
【００６２】
また、複数の配向したカーボンナノチューブの一部を水にさらした後に乾燥させて、高密度部分を有する配向カーボンナノチューブ・バルク構造体を作製したものにおける高密度部分のラマン測定データを図１０に一例として示す。この図から、乾燥後には水が残留していないことがわかる。
【００６３】
次に、高密度部分と低密度部分を有する配向カーボンナノチューブ・バルク構造体のいくつかの作製例について説明する。
【００６４】
図９にも示したように、成長直後の配向カーボンナノチューブ・バルク集合体の一部を液体にさらした後、乾燥させると、その部分は収縮を起こし、たとえば液体をさらす前の密度の約２０倍程度の高密度部分になることが分かっている。また、同じ形状の配向カーボンナノチューブ集合体でも液体にさらす開始点を変えると全く異なった形状となることも分かっている。また、収縮は液体にさらす前の配向カーボンナノチューブ・バルク集合体のアスペクト比（縦横比）や表面の存在や形状にも依存する。さらに、小さいアスペクト比の柱状の配向カーボンナノチューブ・バルク集合体は液体にさらした後、乾燥させるとその軸に沿った空洞を形成する。大きなアスペクト比の柱状の配向カーボンナノチューブ・バルク集合体は収縮の開始位置等に極端に影響がある。これらの種々の条件を考慮すると、高密度部分と低密度部分を有する任意の形状の配向カーボンナノチューブ・バルク構造体を作製することができる。
【００６５】
図１１にいくつかの形状例を示す。
【００６６】
（ａ）：触媒を円形にパターニングし、カーボンナノチューブの成長を行い、基板上でピラー構造状の配向カーボンナノチューブ・バルク集合体を合成する。その際、配向カーボンナノチューブ・バルク集合体と基板の密着度が低いように合成を行う。配向カーボンナノチューブ・バルク集合体を成長させた、基板表面を極微量の液体で濡らし、配向カーボンナノチューブ集合体が基板と接する点から液体を含浸させ、下部を収縮させ、高密度化する。その際、与える液体の量を制御し、上部は成長後の低密度の状態を保持させる。基板と配向カーボンナノチューブ・バルク集合体の相互作用が弱いため、収縮時に配向カーボンナノチューブ・バルク集合体が基板からはがれ、バルーン状の配向カーボンナノチューブ・バルク集合体が構造体化して形成される。
【００６７】
（ｂ）：触媒を円形にパターニングし、カーボンナノチューブの成長を行い、基板上でピラー構造状の配向カーボンナノチューブ・バルク集合体を合成する。その際、配向カーボンナノチューブ・バルク集合体と基板の密着度が高いように合成を行う。配向カーボンナノチューブ・バルク集合体を成長させた、基板表面を極微量の液体で濡らし、配向カーボンナノチューブ集合体が基板と接する点から液体を含浸させ、下部を収縮させ、高密度化する。その際、与える液体の量を制御し、上部は成長後の低密度の状態を保持させる。基板と配向カーボンナノチューブ・バルク集合体の相互作用が強いため、収縮時においても配向カーボンナノチューブ・バルク集合体が基板に保持され、臼状の配向カーボンナノチューブ・バルク集合体が構造体化して形成される。
【００６８】
（ｃ）：（ｂ）と同じ操作を、角型状の配向カーボンナノチューブ・バルク集合体に対しておこなうことにより形成される。
【００６９】
（ｄ）：配向カーボンナノチューブ集合体をピンセットを用いて基板から剥離、手、およびピンセットを用いて、長手方向に配向方向がそろうように劈開することにより、形状を棒状に加工して、棒の下部をピンセットでつまみ、ピンセットでつまんだ部位にごく微量の水分を晒し、水分に晒された一部のみを収縮、高密度化させ、１７０℃に温度保持させたホットプレート上に置くことにより乾燥させる。
【００７０】
次に、この出願の発明に係る配向カーボンナノチューブ・バルク構造体の応用例をいくつか例示するが、もちろんこれらに限定されない。。
【００７１】
＜１＞ＣＮＴブラシ（刷毛）
＜２＞整流子の接点
＜３＞整流子の軸
この出願の発明に係る配向カーボンナノチューブ・バルク構造体の高密度部分は従来の配向カーボンナノチューブ・バルク集合体ないし構造体に比べて密度が著しく大きく且つ硬度も大きい。高密度部分と低密度部分を有する配向カーボンナノチューブ・バルク構造体は、高密度部分と低密度部分がそれぞれ超高純度、超熱伝導性、高比表面積、優れた電子・電気的特性、光学特性、超機械的強度、超高密度などの様々な物性・特性を有することから、上記以外にも種々の技術分野に応用することができる。
【実施例】
【００７２】
以下に実施例を示し、さらに詳しく説明する。もちろん、以下の例によってこの出願の発明が限定されることはない。
【００７３】
〔実施例１〕ＣＮＴブラシ（刷毛）
以下の条件において、ＣＶＤ法により配向カーボンナノチューブ集合体を成長させた。
【００７４】
炭素化合物          ：エチレン；供給速度１００ｓｃｃｍ
雰囲気（ガス）（Ｐａ）：ヘリウム、水素混合ガス；供給速度１０００ｓｃｃｍ
圧力１大気圧
水蒸気添加量（ｐｐｍ）：１５０ｐｐｍ
反応温度（℃）：７５０℃
反応時間（分）：１０分
金属触媒（存在量）：鉄薄膜；厚さ１ｎｍ
基板：シリコンウェハー
なお、基板上への触媒の配置はスパッタ蒸着装置を用い、厚さ１ｎｍの鉄金属を蒸着することにより行った。
【００７５】
次に、上記で作製した配向カーボンナノチューブ集合体をピンセットを用いて基板から剥離、手、およびピンセットを用いて、長手方向に配向方向がそろうように劈開することにより、形状を棒状に加工して、棒の下部をピンセットでつまんだ。ピンセットでつまんだ部位にごく微量の水分を晒し、水分に晒された一部のみを収縮、高密度化させ、１７０℃に温度保持させたホットプレート上に置くことにより乾燥させ、図１２に示すように、高密度部分が取っ手部分で、水にさらさなかったところが低密度部分の刷毛先であり、両部分が界面で一体構造を保持したまま結合している、この出願の発明に係る配向カーボンナノチューブ・バルク構造体よりなるＣＮＴブラシ（刷毛）を得た。
【００７６】
得られた配向カーボンナノチューブ・バルク構造体（ＣＮＴブラシ）における高密度部分（取っ手）と低密度部分（刷毛先）の特性を、比較して表１に示す。
【００７７】
【表１】
0004701431.tif 000002
また、実施例１の配向カーボンナノチューブ・バルク集合体の純度は９９．９８％であった。
【００７８】
次に、図１３に示すイメージの、実施例１のＣＮＴブラシ（刷毛）と窒化シリコンボールとの摩擦特性について調べてみた。摩擦特性の測定対象は金、高配向熱分解黒鉛（ＨＯＰＧ）、配向カーボンナノチューブ・バルクシート（高密度）とした。その結果を図１４に示す。この図から、実施例１のＣＮＴブラシの低摩耗性が確認された。
【００７９】
〔実施例２〕モーター用電気接点（ブラシ）
実施例１において、成長直後の配向カーボンナノチューブ・バルク集合体を配向方向が長手方向になるように短冊状の形状にカットし、その中央部付近を水にさらした後、乾燥させ、図１５に示すような形状の整流子を形成した。この整流子は４つの扇型状の部分からなり、各扇型状部分のうち中心側は高密度部分、周辺側は低密度部分になっており、図１６のような構成でテストを行ったところ、銅整流子と低摩擦の良好な接触を行う電気接点の役割を行うことが確認された。ちなみに高密度部分の密度は０．５ｇ／ｃｍ３、低密度部分の密度は０．０３ｇ／ｃｍ３であった。また、ＣＮＴモーター用電気接点は軸の役割も行うことができる。
【図面の簡単な説明】
【００８０】
【図１】配向カーボンナノチューブ・バルク構造体の高密度部分の電子顕微鏡（ＳＥＭ）写真像を示す図である。
【図２】配向カーボンナノチューブ・バルク構造体の高密度部分のＸ線回折データを示す図である。
【図３】配向カーボンナノチューブ・バルク構造体の高密度部分に配向方向に垂直な方向からＸ線を照射した場合の低角度のＸ線回折データ例を示す図である。
【図４】配向カーボンナノチューブ・バルク構造体の高密度部分の液体窒素吸脱着等温曲線である。
【図５】配向カーボンナノチューブ・バルク構造体の高密度部分の単位体積あたりの吸着量を示す図である。
【図６】配向カーボンナノチューブ・バルク構造体の高密度部分の単体積あたりの吸着量と単位重量あたりの比表面積の関係を示す図である。
【図７】配向カーボンナノチューブ・バルク構造体の高密度部分のラマン分光の評価結果の一例を示す図である。
【図８】複数の配向カーボンナノチューブを液体にさらす前とさらして乾燥させた前後の様子を示す図である。
【図９】複数の配向カーボンナノチューブを液体にさらす前とさらして乾燥させた後での変化の様子を示すイメージ図である。
【図１０】複数の配向カーボンナノチューブを水にさらして乾燥させた後のラマン測定データを示す図である。
【図１１】配向カーボンナノチューブ・バルク構造体のいくつかの形状例を示す図である。
【図１２】実施例１のＣＮＴブラシ（刷毛）の構造を示す図である。
【図１３】実施例１のＣＴＮブラシ（刷毛）の摩擦特性を従来の窒化シリコンボールと比較する場合の概念図である。
【図１４】実施例１のＣＴＮブラシ（刷毛）の摩擦特性を従来の窒化シリコンボールと比較した結果を示す図である。
【図１５】実施例２のモーター用電気接点を示す図である。
【図１６】実施例２のモーター用電気接点を用いたテストの説明図である。
【図２】
0004701431.tif 000003
【図３】
0004701431.tif 000004
【図４】
0004701431.tif 000005
【図５】
0004701431.tif 000006
【図６】
0004701431.tif 000007
【図７】
0004701431.tif 000008
【図１０】
0004701431.tif 000009
【図１】
0004701431.tif 000010
【図８】
0004701431.tif 000011
【図９】
0004701431.tif 000012
【図１１】
0004701431.tif 000013
【図１２】
0004701431.tif 000014
【図１３】
0004701431.tif 000015
【図１４】
0004701431.tif 000016
【図１５】
0004701431.tif 000017
【図１６】
0004701431.tif 000018